第1839号

2024年3月31
期限日
有効

ジックボード工法（シートライニング工法）

コンクリート構造物の課題解決を提案する……

審査証明 第1839 号■本社／神 戸 市 西 区 南 別 府 1 丁 目 1 4 番 6 号〒651−2116 TEL（078）974−1141（代） FAX（078）974−7786■ 技術研究所 ／ 明 石 市 硯 町 3 丁 目 4 番 7 号 T J ビ ル 3 F〒673−0028 TEL（078）920−1115（代） FAX（078）920−1116■ 東 京 支 店 ／ 東京都台東区東上野3丁目3番13号 プラチナ第２ビル2F〒110−0015 TEL（03）6803−2287（代） FAX（03）6803−2297■ 東北営業所 ／ 仙台市青葉区木町通2丁目2番8号第６ダイワビル4F〒980−0801 TEL（022）796−5312（代） FAX（022）796−5313■ 横浜営業所 ／ 横浜市中区本町1丁目4番地プライムメゾン横濱日本大通2F〒231−0005 TEL（045）307−4817（代） FAX（045）307−4818■ 中部営業所 ／ 名古屋市西区則武新町4丁目3−12 NRSさくまビル2F〒451−0051 TEL（052）433−1350（代） FAX（052）433−1351■ 大阪営業所 ／ 大阪市福島区吉野１丁目20番30号702〒553−0006 TEL（06）6486−9797（代） FAX（06）6486−9798■ 四国営業所 ／ 松 山 市 北 井 門 ２ 丁 目 １ 番 1 6 号〒791−1105 TEL（089）905−3833（代） FAX（089）905−3834■ 中国営業所 ／ 広 島 市 安 佐 南 区 中 筋 3 丁 目 2 7 番 2 6 号〒731−0122 TEL（082）831−7505（代） FAX（082）831−7506■ 九州営業所 ／ 福 岡 市 南 区 清 水 4 丁 目 7 番 2 9 号〒815−0031 TEL（092）512−2248（代） FAX（092）541−6331■お問い合わせは…
● ホームページアドレス● E-mailアドレス

https://www.jikkou.co.jp/

info@jikkou.co.jp

2022.8.1000

型枠工法のフロー（新設時）

ジックボード工法

コンクリート防食被覆工法［シートライニング工法］

コンクリートとの一体化により高耐久性を実現！！

ジックボード工法は、高耐久性ビニルエステル樹● ジックボードの構造（裏面）
FRP板
立体クロス

脂FRP板の裏面に立体クロスを一体成形した複層成形版（ジックボード）を、無機質系グラウトを介して躯体コンクリートと、または打設したコン（２）コンクリートの品質について打設するコンクリートの品質は、対象コンクリート構造物の設計図書または土木学会のコンクリート標準示方

クリートに直接固着させ一体化した防食被覆層（３）コンクリート打設時の注意事項を形成させるコンクリート防食被覆工法です。

充填不良箇所が生じた場合は、コンクリートとジックボードの固着性が発揮できません。

書に規定する品質に適合するものとして下さい。（コンクリートの品質例：呼び強度24、スランプ12、粗骨材最大寸法20）
コンクリート打設時の注意事項として、コンクリートの充填不良箇所が生じないように入念に行って下さい。

また、型枠付近のコンクリートを過度に締め固めすぎると、コンクリートの材料分離を生じて、型枠付近の表面強度が低下して、ジックボードとの固着性が低くなる場合があります。

◆ ジックボード施工工程
後貼り工法の施工フロー（改修工事）

◆ 特徴
耐環境性
ビニルエステル樹脂FRP成型板による優れた耐薬品性
ジックボード工法は、日本下水道事業団「コンクリート構造物の腐食抑制技術及び防食技術指針・同マニュアル」の成形品後貼り型及び型枠型シートライニング工法に該当し、非常に厳しい環境下にある施設や長期の耐久性が求められる施設に適応できます。

環境遮断性
ビニルエステル樹脂FRP成型板による優れた遮断性
ジックボードは、工場成型品であり、均質高密度で遮断性が高く、従来のライニング工法のようにピンホールや気泡などの被覆欠陥から侵食物質を浸透させる恐れがありません。

接着安定性
立体クロスと無機質材料による乾湿条件に左右されない接着安定性
ジックボード裏面に一体成形された立体クロスは、未硬化の無機質系グラウトまたはコンクリートと強固に絡み合い、硬化後にジックボードとコンクリート躯体を一体化させます。
無機質系グラウトは対象コンクリートの吸水状態や環境湿度に左右されない良好な接着特性を有しています。

施工性
施工時期と対象構造物の形状の自由性を確保●ジックボード工法は、後貼り工法、型枠工法での施工が可能です。
●角形構造、円形構造[1号マンホール（φ900mm）以上、管渠（呼び径1200mm以上）に施工が可能です。
●ジックボードは、軽量で加工性に富む特性を持ち、取扱いが容易で部位形状に合わせて切断加工が可能です。

公益財団法人 日本下水道新技術機構より、建設技術審査証明（下水道技術 第1839号）を取得しました。

◆用途■ジックボード工法の適用箇所例（下水道施設の場合）●下水道関連施設のコンクリート製処理施

円形構造：１号人孔（φ900ｍｍ）以上
円形構造：下水道管きょ（φ1200ｍｍ以上）

設、下水道管きょ、人角形構造：処理施設等（工法規格D種の場合）孔などの新設及び補修工事●その他の激しい腐食環境に曝されるコンクリートの保護

開発の趣旨◆ 注意事項

下水道施設のコンクリート構造物に用いられる防食被覆工法が長期的にコンクリートを保護するためには、防食被覆層の耐環境性（耐酸性等）や環境遮断性（硫酸侵入遮断性等）が必要であるとともに、防食被覆層とコンクリート躯体とが長期的に一体化（接着安定性）することが最も重要である。

1．後貼り工法
後貼り工法を新設工事に適用する場合は、塗布型ライニング工法と同様に対象コンクリートの躯体欠陥部処理及び表面処理等を行い、吸水防止剤塗布工程に進む。

化ができない場合や、施工条件（対象コンクリート躯体の吸水状態や環境湿度）などによって接着性が低下する場合があり、これら施工条件などに左右されることなく被覆層全面が安定してコンクリート躯体と一体化するシートライニング工法の開発が求められていた。

2．型枠工法（１）施工について

従来のシートライニング工法は、突起付きのシートによる部分固着や、エポキシ樹脂により成型板を接着する工法特性から、成型板全面でコンクリートとの一体型枠へのジックボードの固定、型枠組立て、鉄筋組立て、支保工組立て、コンクリート打設、型枠支保工解体等は、コンクリート躯体工者の施工となります。

ジックボード工法は、成型板の裏面に一体成型された立体クロスが無機質系グラウト、またはコンクリートと強固に絡み合い、対象コンクリート躯体の吸水状態や環境湿度に左右されない良好な接着特性を有する無機質系グラウトを介して成型板全面でコンクリート躯体と一体化できる工法（後貼り工法）、およびジックボードを型枠に貼り付け、打設されたコンクリートと一体化できる工法（型枠工法）として開発されたものである。

◆ ジックボード工法内容
後貼り工法

型枠工法
●ジックボード厚み（後貼り工法用）

コンクリート躯体との間に隙間を設けてコンクリート用ア● ジックボード厚み（型枠工法用）●円形構造の場合

ンカーまたはエポキシ樹脂接着剤を用いてジックボードを2mm設置し、この隙間に無機質系グ（色・グレー）ラウトを充填して全面に一体［施工完了］［劣化状況］

8mm化させる方法です。

3mm（色・グレー）［施工完了］（円形構造用 色・グレー）［施工完了］［劣化状況］●ジックボードの設置例［施工完了］

ジックボードを型枠に貼り付けて型枠を組み、コンクリートまたは無機質系グラウトを打設してコンクリート躯体と全面に固着させる方法です。

［構成図］
ジックボード（斜壁用）
コンクリート面

成形目地材

成型目地材

無機質系グラウト
ジックボード(直壁用)

ビス

ファスナー

ファスナー

耐酸性
シール材
端部処理用
シール材

成型目地材

吸水防止剤
（テックス7）
端部処理用シール材

15mm

無機質系グラウト◆類似技術との比較◆ 品質性能■ ジックボード工法と他のシートライニング工法との比較■ ジックボード工法 品質性能項

ジックボード工法

目種類
防食材の材質
一体化
（接着性）

型枠工法

後貼り工法

型枠工法

後貼り工法

ビニルエステル樹脂

ビニルエステル樹脂

ポリエチレン樹脂等

不飽和ポリエステル樹脂等●ジックボード裏面の立体クロス●ジックボード裏面の立体とコンクリートまたは無機質系クロスが充填材を介してに固着

グラウトが全面に一体化

コンクリート全面に一体化

突起部以外は固着しない。

施工環境(湿潤・吸水下地への施工)●影響を受けない

設置方法●型枠面へ貼付

充填材料
施工方法
目地部処理
端部処理

他工法（シートライニング工法）● シートの突起でコンクリート
固着面積：少● 影響を受けないて良好に接着●コンクリートまたは無機質系グラウト●型枠に設置後に充填材料を打設●アンカー●エポキシ樹脂接着剤

合

シート部

10％硫酸水溶液に120日間浸せきした時の硫黄侵入深さが設計厚に対し1％以下であること。

適合

目地部

10％硫酸水溶液に120日間浸せきした時の硫黄侵入深さが設計厚に対し5％以下であること、かつ、100μm以下であること。

適合

透水性

透水量が0.15g以下適合

接着安定性

全面接着型

標準状態 1.5N/mm2 以上
吸水状態 1.2N/mm2 以上

適合

外観性

被覆層の外観被覆にしわ、むら、剥がれ、割れのないこと。

適合

耐アルカリ性

アルカリ水溶液浸せき後の被覆の外観

水酸化カルシウム飽和溶液に60日間浸せきしても被覆にふくれ、割れ、軟化、溶出がないこと。

適合

耐有機酸性

浸せき後の外観5％の酢酸水溶液（23℃±2℃）に、60日間浸せきしても被覆にふくれ、割れ、軟化、溶出がないこと。
ただし、酢酸水溶液の濃度は5％以上としてもよい。

硫黄侵入深さ● 型枠面へ貼付低下の可能性有り● エポキシ樹脂接着剤● マジックテープ●型枠に設置後に充填材料● シート設置後、エポキシ樹脂● 耐酸性シール剤

適湿潤・吸水下地に対して接着性●ジックボード設置後に●成型目地

10％硫酸水溶液に60日間浸せきしても被覆にふくれ、割れ、軟化、溶出がないこと。

遮断性● エポキシ樹脂● 耐酸性シール剤

硫酸水溶液浸せき後の外観耐硫酸性で接着● コンクリートまたはモルタル● 成型目地品質規格●シート全面にエポキシ樹脂●無機質系グラウト

充填材料を充填

評価項目

● 可能

●可能
乾燥，湿潤・吸水下地に対し要求性能を打設● 溶接注入● ビニルエステル樹脂シート

試験結果

適 合（10％の酢酸水溶液）

シートライニング工法D種、耐有機酸性の品質規格
一般財団法人